СПОСОБ ИЗГОТОВЛЕНИЯ ЭЛЕКТРОТЕХНИЧЕСКОЙ ПОЛОСЫ С ОРИЕНТИРОВАННОЙ ЗЕРНИСТОЙ СТРУКТУРОЙ

1. Способ изготовления электротехнической полосы с ориентированной зернистой структурой, покрытой фосфатным слоем, отличающийся тем, что на электротехническую полосу наносят фосфатный раствор, содержащий коллоидный компонент и, по меньшей мере, один коллоидный стабилизатор (A) в качестве аддитива.
2. Способ по п.1, отличающийся тем, что на электротехническую полосу с ориентированной зернистой структурой наносят фосфатный раствор, содержащий, по меньшей мере, один аддитив, выбранный из группы, состоящей из ингибиторов травления (B) и смачивателей (C).
3. Способ по п.2, отличающийся тем, что используют фосфатный раствор с содержанием хрома менее 0,2 мас.%, преимущественно менее 0,1 мас.%.
4. Способ по п.1, отличающийся тем, что в качестве коллоидного стабилизатора (A) используют сложный эфир фосфорной кислоты, преимущественно моноэтилфосфат и/или диэтилфосфат.
2-10
1-4
2-8
5. Способ по п.2, отличающийся тем, что в качестве ингибитора травления (B) используют производное тиомочевины, C-алкинол, производное триазина, тиогликолевую кислоту, C-алкиламин, гидрокси-C-тиокарбоновую кислоту и/или полигликолевый эфир жирных спиртов.
6. Способ по п.2, отличающийся тем, что в качестве ингибитора травления (B) используют диэтилтиомочевину, проп-2-ин-1-ол, бутин-1,4-диол, тиогликолевую кислоту и/или гексаметилентетрамин.
7. Способ по п.2, отличающийся тем, что в качестве смачивателя (C) используют фторированное ПАВ, преимущественно перфтороктановый сульфонат тетраэтиламмония.
8. Способ по одному из пп.2-7, отличающийся тем, что используют фосфатный раствор, содержащий, по меньшей мере, один ингибитор травления (В) и, по меньшей мере, один смачиватель (C).
9. Способ по одному из пп.2-7, отличающийся тем, что используют коллоидный стабилизатор (A) в количестве 0,001-20 мас.%, ингибитор травления (B) в количестве 0,001-10 мас.% и/или смачиватель (C) в количестве 0,0001-5 мас.% соответственно по отношению к общей массе фосфатного раствора.
10. Способ по п.1, отличающийся тем, что на электротехническую полосу наносят фосфатный раствор, содержащий фосфат алюминия и/или магния.
11. Способ по п.10, отличающийся тем, что в качестве коллоидного компонента используют коллоидный диоксид кремния.
12. Способ по одному из пп.1-7, 10, 11, отличающийся тем, что на электротехническую полосу наносят фосфатный раствор с рН-значением <3, преимущественно 1-2.
13. Способ по одному из пп.1-7, 10, 11, отличающийся тем, что между фосфатным слоем и электротехнической полосой наносят стеклянную пленку.
14. Способ по одному из пп.1-7, 10, 11, отличающийся тем, что электротехническую полосу с нанесенным фосфатным раствором обжигают при температуре более 800°C.
15. Электротехническая полоса с ориентированной зернистой структурой, покрытая фосфатным слоем, отличающаяся тем, что она изготовлена способом по одному из пп.1-14.
16. Полоса по п.15, отличающаяся тем, что содержание хрома в фосфатном слое составляет менее 0,2 мас.%, преимущественно менее 0,1 мас.%.
17. Полоса по п.15 или 16, отличающаяся тем, что между фосфатным слоем и электротехнической полосой расположена стеклянная пленка.
18. Полоса по п.17, отличающаяся тем, что фосфатный слой и/или стеклянная пленка расположены на ее верхней и нижней сторонах.
19. Применение электротехнической полосы с ориентированной зернистой структурой по одному из пп.15-18 в качестве материала сердечника в трансформаторе.